(57)【要約】  イソシアネートキャップ形成プレポリマーへの少量のアルキルスルホキシド、例えばＤＭＳＯの添加は、貯蔵安定性のプレポリマー組成物であって、そのプレポリマーがまた、メチレンジアニリン金属塩配位錯体などの特定のブロック化硬化剤での硬化に対して高度に活性化される、プレポリマー組成物を提供する。プレポリマー／アルキルスルホキシド組成物は、アルキルスルホキシドを欠いた同様の組成物と比べて、低温および／または促進速度で前記ブロック化硬化剤によって硬化され、高性能ポリウレタンエラストマーを提供する。【特許請求の範囲】
【請求項１】
（ａ）１種または複数種のジイソシアネートモノマーを１種または複数種のポリオールと反応させることによって形成されるイソシアネート末端プレポリマーと、
（ｂ）式：
【化１】
2018528314.tif 000011
（式中、Ｒ１およびＲ２が、独立してＣ１〜１２アルキルから選択され、硫黄原子と共に５〜７員環を形成し得る）
のアルキルスルホキシド硬化促進剤であって、スルホキシドが、前記プレポリマーおよび前記アルキルスルホキシドの合計重量に基づいて０．１〜５．０重量％で存在する、アルキルスルホキシド硬化促進剤と
を含む、ポリウレタンエラストマーを調製するためのプレポリマー組成物。
【請求項２】
Ｒ１およびＲ２が硫黄原子と共に５〜７員環を形成しない、請求項１に記載のプレポリマー組成物。
【請求項３】
Ｒ１およびＲ２がＣ１〜６アルキルから選択される、請求項２に記載のプレポリマー組成物。
【請求項４】
前記アルキルスルホキシドがジメチルスルホキシドを含む、請求項１に記載のプレポリマー組成物。
【請求項５】
前記アルキルスルホキシドが、前記プレポリマーおよび前記アルキルスルホキシドの前記合計重量に基づいて０．１〜２．０重量％で存在する、請求項１〜４のいずれか一項に記載のプレポリマー組成物。
【請求項６】
前記アルキルスルホキシドが、前記プレポリマーおよび前記アルキルスルホキシドの前記合計重量に基づいて０．１〜１．５重量％で存在する、請求項５に記載のプレポリマー組成物。
【請求項７】
前記イソシアネート末端プレポリマーが、ポリオールと、ジフェニルメタンジイソシアネート、トルエンジイソシアネート、パラ−フェニレンジイソシアネート、ジフェニル４，４’−ジイソシアネート、ジベンジル−４，４’−ジイソシアネート、ナフタレンジイソシアネート、ベンゾフェノン−４，４’−ジイソシアネート、１，３−キシレンジイソシアネート、１，４−キシレンジイソシアネート、テトラメチルキシリレンジイソシアネート、１，６−ヘキサンジイソシアネート、イソホロンジイソシアネート、３，３’−ビトルエンジイソシアネート、１，４−シクロヘキシルジイソシアネート、１，３−シクロヘキシルジイソシアネートまたはメチレンビス（ｐ−シクロヘキシルイソシアネート）を含むジイソシアネートとの反応生成物を含む、請求項１〜６のいずれか一項に記載のプレポリマー組成物。
【請求項８】
前記ジイソシアネートが、トルエンジイソシアネート、ジフェニルメタンジイソシアネート、パラ−フェニレンジイソシアネート、１，６−ヘキサンジイソシアネート、１，４−シクロヘキシルジイソシアネートおよび１，３−シクロヘキシルジイソシアネートからなる群から選択される、請求項７に記載のプレポリマー組成物。
【請求項９】
前記イソシアネート末端プレポリマーが、ジイソシアネートとポリオールとの反応生成物を含み、前記ポリオールがポリエーテルポリオールを含む、請求項１〜８のいずれか一項に記載のプレポリマー組成物。
【請求項１０】
前記イソシアネート末端プレポリマーが、ジイソシアネートとポリオールとの反応生成物を含み、前記ポリオールがポリエステルポリオールを含む、請求項１〜８のいずれか一項に記載のプレポリマー組成物。
【請求項１１】
前記イソシアネート末端プレポリマーが、ジイソシアネートとポリオールとの反応生成物を含み、前記ポリオールがポリカプロラクトンポリオールを含む、請求項１〜８のいずれか一項に記載のプレポリマー組成物。
【請求項１２】
ポリアミン金属塩配位錯体をさらに含む、請求項１〜１１のいずれか一項に記載のプレポリマー組成物。
【請求項１３】
前記ポリアミン金属塩配位錯体がメチレンジアニリン金属塩配位錯体を含む、請求項１２に記載のプレポリマー組成物。
【請求項１４】
ｉ）請求項１〜１１のいずれか一項に記載のプレポリマー組成物を調製する工程と、
ｉｉ）工程ｉ）の前記プレポリマー組成物をポリアミン金属塩配位錯体と合わせて、硬化性組成物を形成する工程と、
ｉｉｉ）前記硬化性組成物を加熱して、硬化を起こす工程と
を含む、ポリウレタンエラストマーを調製する方法。
【請求項１５】
前記ポリアミン金属塩配位錯体がメチレンジアニリン金属塩配位錯体を含む、請求項１４に記載の方法。
【請求項１６】
請求項１４または１５に記載の方法に従って調製されるポリウレタンエラストマー。
【請求項１７】
０．５ｍｍ以上の厚さを有するフィルム、シートまたは成形物品である、請求項１６に記載のポリウレタンエラストマーを含む物品。
【発明の詳細な説明】
【技術分野】
【０００１】
イソシアネートキャップ形成プレポリマーおよび少量のアルキルスルホキシド、例えばＤＭＳＯを含む組成物は、驚くべきことに、非常に貯蔵安定性であり、かつ特定のブロック硬化剤、例えばメチレンジアニリン金属塩配位錯体での硬化に対して高度に活性化され、その組成物は、低温および／または促進速度で前記ブロック化硬化剤によって硬化され、例えば高性能ポリウレタンエラストマーを提供する。
【背景技術】
【０００２】
樹脂またはプレポリマーの硬化または架橋、例えばエポキシ樹脂またはポリウレタンプレポリマーの硬化によって形成されるポリマーの調製は、概念上、簡単であり、多くの場合に単純である。しかしながら、高性能ポリウレタンエラストマーなどの高性能材料および物品を調製する場合、硬化が起こる前にプレポリマー／硬化剤組成物を適切に処理するのに必要な時間と、迅速かつ効率的な硬化の必要性とのバランスが問題となり得る。多くの場合に安定性であり、容易に取り扱いでき、かつ保存される材料を提供する因子は、システムの反応性を低下させる傾向があり、硬化時間が長くなる。これらの要求のバランスをとることは、不要な反応、分解または活性の低下が起こることなく、反応性プレポリマーおよび硬化剤を共に長時間にわたって保存および／取り扱う必要がある場合により難しくなる。
【０００３】
ポリマー樹脂およびプレポリマー、例えばエポキシ樹脂、イソシアネート末端ポリウレタンプレポリマー等をジアミン、トリアミンおよび他のポリアミンで硬化または架橋することは、よく知られている。例えば、多官能性アミン、例えば、ビスオルトクロロアニリン（ＭＯＣＡ）、メチレンビスジエチルアニリン（ＭＤＥＡ）、４，４’−メチレンジアニリン（ＭＤＡ）等が樹脂またはプレポリマーと混合され、次いで、その混合物を金型にまたはある表面上にキャストし、加熱して、硬化反応を完了することができる。一部の用途において、混合、キャスト、または他の処理工程中、樹脂またはプレポリマーと硬化剤との反応が早く起こりすぎるために問題が生じている。
【０００４】
米国特許第３，７５５，２６１号明細書、米国特許第３，８７６，６０４号明細書および米国特許第４，２８２，３４４号明細書に、遊離アミンではなく、ポリアミンとアルカリ金属塩との間に形成される配位錯体を硬化剤として使用したアミン硬化性ポリマーの硬化が開示されている。例えば、遊離４，４’−メチレンジアニリンではなく、ＮａＣｌと４，４’−メチレンジアニリンとの配位錯体をイソシアネートキャップ形成プレポリマーに添加して硬化を起こすことができる。それが有効に樹脂またはプレポリマーを硬化する前に、一般に加熱により、配位錯体から遊離アミン、例えば４，４’−メチレンジアニリンを遊離するか、または脱ブロック化することが通常必要である。
【０００５】
最も一般的に遭遇する配位錯体硬化剤は、ＭＤＡ−ＣＣとも呼ばれる、ＭＤＡとのアルカリ金属塩錯体、例えばＮａＣｌ：ＭＤＡ（３：１）錯体である。イソシアネートキャップ形成プレポリマーは、この硬化剤または同様のブロック化硬化剤で硬化されて高性能エラストマー材料を与える。
【０００６】
脱ブロック化温度未満の温度でＭＤＡ−ＣＣをポリウレタンプレポリマーと混合すると、多くの場合、システムおよび貯蔵条件に応じて１年以上であり得る長いポットライフを有する硬化性組成物が形成される。ＭＤＡ−ＣＣの分解温度を超えて硬化性組成物を加熱すると、高度に活性なＭＤＡが放出され、それがプレポリマーと反応してエラストマーが形成される。この方法は、市販の「一液型（ｏｎｅ  ｐａｃｋ）」ポリウレタンシステムなどの多くの場合に成功しているが、依然として向上が必要である。例えば、場合により、脱ブロック化および硬化が緩慢であり、望ましい温度よりも高い温度の使用または極度に長い硬化時間が必要である。結果として、一部の用途で触媒または硬化促進剤が使用され、ＭＤＡ−ＣＣ脱ブロック化温度が下がり、作業者はより低い成形温度を使用することが可能となり、成形サイクル時間の低減によって生産性が高くなる。
【０００７】
加熱金型の表面での急速なＭＤＡ−ＣＣ脱ブロック化およびプレポリマー硬化のために、不均一な硬化が起こり、組成物の内部セクションがより遅くまたは不完全に硬化する厚いフィルムまたは物品が製造されることなど、一部の用途においてさらなる課題が生じ得る。これにより、一定または均一な構造を欠いたポリウレタンエラストマーが形成される。例えば、硬い皮膜は、外部表面上で最初に形成し、硬化が進行するにしたがって皮膜が破断し、その結果として表面に望ましくない亀裂が入る。
【０００８】
硬化促進剤は、一般に、脱ブロック化に必要な温度を下げることにより、ブロック化硬化剤の脱ブロック化の促進に有用な触媒化合物である。例えば、グリセロールおよび尿素などの多くのかかる材料は、ポリウレタンの硬化に使用されるために開発されている。しかしながら、既知の硬化促進剤によって実証される性能は多くの改善の余地があり、これらの触媒の多くは、特定のプレポリマー／硬化剤の組み合わせでのみ作用し得る。
【０００９】
米国特許第３，８８８，８３１号明細書には、極性または分極性化合物、例えばエステル、ケトン、エーテル、芳香族炭化水素、ハロゲン化炭化水素、第３級アミン、スルホン、スルホキシドまたはスルフィドと結合したメチレンジアニリンの塩錯体でのアミン硬化性ポリマーまたはプレポリマーの硬化が開示されている。テトラ−エチレングリコールのアセトンおよびエステルが好ましい。ニトロベンゼン、キシレン、クロロベンゼン、テトラ−エチレングリコールビス−２−エチルヘキサノエートおよびジプロピレングリコールジベンゾエートが例示される。
【００１０】
米国特許第４，０４６，７４３号明細書には、リン酸トリブチルなどの高誘電率触媒化合物の存在下における、アミン硬化性ポリマーまたはプレポリマーの硬化剤としてのＭＤＡ錯体の使用が開示されている。
【００１１】
米国特許第４，５１７，３３１号明細書には、疑似クラウン（ｐｓｅｕｄｏｃｒｏｗｎ）エーテルの存在下においてＭＤＡの錯体を使用する、ポリプロピレンエーテルグリコールプレポリマーの硬化が開示されている。米国特許第４，７７２，６７６号明細書には、メチレンジアニリン（ＭＤＡ）塩錯体でウレタンプレポリマーまたはポリマーの周囲温度硬化を生じさせるための、１，４−ブタンジオールまたはフェノキシポリ（オキシエチレン）エタノールなどのアルコール触媒の使用が開示されている。
【００１２】
米国特許第８，７５４，１８４号明細書および米国特許第９，００６，３７５号明細書には、メチレンジアニリン金属塩配位錯体鎖延長剤との反応前に窒素含有有機塩、例えばイミダゾリウム、ピリジニウム、ピロリジニウム、ピペリジニウム、またはモルホリニウム塩をプレポリマーに添加することにより、ポリウレタンプレポリマーの硬化速度をメチレンジアニリン金属塩配位錯体で促進することが開示されている。
【００１３】
硬化促進剤などの広範囲のかかる化合物の一般的な開示にもかかわらず、これらの化合物またはこれらのクラスの化合物の多くは、ポリアミン配位錯体と共にポリウレタン硬化性組成物において例示されていない。多くの場合、これらの化合物の存在がプレポリマーまたは硬化剤の貯蔵安定性に対して及ぼし得る影響についてほとんど知られておらず、場合により、開示される硬化促進剤がプレポリマーの安定性に対して有害であることが知られている。
【００１４】
理想的な硬化促進剤は、１）プレポリマー、硬化剤、およびプレポリマーと硬化剤との混合物と相溶性であるべきであり、２）最終硬化性組成物が活性化温度に加熱されるまで反応を開始せず、次に、３）その温度で組成物全体にわたって硬化が迅速かつ均一であると考えられる。既知の多くの硬化促進剤は、これらの基準に達していない。例えば、本発明者によって実施され、かつ本明細書で報告される最近の試験から、開示の促進剤の一部は、特定の条件下で相対的に効果的ではなく、プレポリマーの貯蔵安定性に悪影響を及ぼすことが示されている。
【００１５】
したがって、生産性を高め、かつ実質的に均一なコンシステンシーを有する高性能ポリウレタンエラストマーを製造するために、プレポリマーをブロック化硬化剤、特に金属塩とポリアミンとの配位錯体と反応させることによる、ポリウレタンの形成で使用される向上した促進剤が必要とされている。
【００１６】
驚くべきことに、ＤＭＳＯ、ブチルスルホキシド、エチルブチルスルホキシド等のアルキルスルホキシドは、分解または活性の低下なく保存することができるプレポリマーで安定な組成物を形成するだけでなく、スルホキシドの存在は、ＭＤＡ配位錯体の脱ブロック化およびポリウレタンプレポリマーの硬化において、他の開示の硬化促進剤と比べて非常に高い触媒活性も有することが判明した。プレポリマーの安定性および触媒活性は一般に反比例するが、イソシアネートキャップ形成ポリウレタンプレポリマー組成物に少量のアルキルスルホキシ、例えばジメチルスルホキシドを含有させることにより、ＮａＣｌと４，４’−メチレンジアニリンとの配位錯体などのポリアミン配位錯体と共に硬化させた場合、予想外に高い硬化効率を有する非常に安定な組成物が得られることが判明した。
【発明の概要】
【課題を解決するための手段】
【００１７】
本発明は、イソシアネートキャップ形成ポリウレタンプレポリマーと、プレポリマーおよびアルキルスルホキシドの合計重量に基づいて０．１〜５．０重量％、一般に０．１〜２重量％、例えば０．１〜１．５重量％または０．２５〜１．５重量％のアルキルスルホキシド、例えばＤＭＳＯ、ブチルスルホキシド、エチルブチルスルホキシド等とを含む貯蔵安定性組成物を提供し、その組成物は、アルキルスルホキシドの作用のために、ポリアミン金属塩配位錯体、例えばメチレンジアニリン金属塩配位錯体により、より効果的に硬化し、例えばより短い時間で、より均一にかつ／またはより低温で硬化する。
【００１８】
本発明のアルキルスルホキシド、例えばＤＭＳＯは、他の既知の多くの促進剤よりも、メチレンジアニリンの金属塩配位錯体などの硬化剤に対する脱ブロック化剤および触媒として活性であり、ポリウレタンプレポリマーを有するより安定な組成物も形成する。本発明による少量のアルキルスルホキシドを含むプレポリマー／アミン配位錯体組成物は、アルキルスルホキシドを欠いた同様のプレポリマー／アミン配位錯体組成物よりも短時間および／または低温で硬化し、優れた物理的性質を有するポリウレタンエラストマーが製造される。
【００１９】
プレポリマーと硬化剤を混合する前に、プレポリマーまたは硬化剤にアルキルスルホキシドを添加するか、またはプレポリマーと硬化剤とを含む混合物にスルホキシドを添加して、次いで得られた組成物を加熱して硬化させることにより、ポリアミン金属塩配位錯体硬化剤により、イソシアネートキャップ形成ポリウレタンプレポリマーの硬化を促進するプロセスも提供される。
【００２０】
かかる組成物またはプロセスから製造されるポリウレタンポリマー、例えばエラストマーまたは熱可塑性ポリウレタン、およびそのポリウレタンポリマーを含むシートまたは成形物品も提供される。特定の一実施形態は、本発明の組成物またはプロセスを用いて製造されたエラストマーを含む厚い断面のポリウレタンエラストマーまたは物品、すなわち０．５ｍｍ以上、１ｍｍ以上、２ｍｍ以上、一部の実施形態では５ｍｍ以上または１０ｍｍ以上の厚さを有するエラストマーポリウレタンフィルム、シートまたは成形物品を提供し、そのエラストマーは断面全体にわたって均一な硬化を有する。
【００２１】
一実施形態は、以下の工程：
ｉ）イソシアネート末端プレポリマーと、０．１〜５．０重量％、一般に０．１〜２重量％、例えば０．１〜１．５重量％または０．２５〜１．５重量％のアルキルスルホキシドとを含むプレポリマー組成物を調製する工程と、
ｉｉ）工程ｉ）のプレポリマー組成物をポリアミン金属塩配位錯体、例えばメチレンジアニリン金属塩配位錯体と合わせて、硬化性組成物を形成する工程と、
ｉｉｉ）硬化性組成物を加熱して、硬化を起こす工程と
を含む、ポリウレタンエラストマーを調製する方法を提供する。
【００２２】
硬化剤の早期の脱ブロック化が生じることなく、ＭＤＡ−ＣＣ硬化剤およびプレポリマーを含む組成物にアルキルスルホキシドを添加することもできる。硬化剤は、当技術分野において架橋剤または鎖延長剤とも呼ばれる。
【００２３】
一実施形態は、イソシアネートキャップ形成ポリウレタンプレポリマーとアルキルスルホキシドを含む組成物を提供し、その組成物は、硬化剤、例えばアミン／金属塩配位錯体硬化剤を含有せず、他の実施形態は、イソシアネートキャップ形成ポリウレタンプレポリマー、アルキルスルホキシドおよびポリアミン金属塩配位錯体、例えばメチレンジアニリン金属塩配位錯体などのジアミノ芳香族化合物の金属塩配位錯体を含む組成物を提供する。
【００２４】
したがって、本発明の組成物は、スルホキシドおよびプレポリマー、ＭＤＡ  ＣＣ硬化剤、またはプレポリマーと硬化剤との両方を含む組成物として販売および貯蔵することができ、工業的なキャスト作業が簡略化され、かつ機械混合を用いる場合に別々の触媒ストリームの必要がなくなる。
【発明を実施するための形態】
【００２５】
本発明の広範な一実施形態は、イソシアネートキャップ形成ポリウレタンプレポリマーと、プレポリマーおよびアルキルスルホキシドの合計量に基づいて０．１〜５．０重量％、一般に０．１〜２重量％、例えば０．１〜１．５重量％または０．２５〜１．５重量％のスルホキシドとを含む組成物を提供する。
【００２６】
この組成物は、貯蔵安定性であり、すなわちプレポリマーの物理的性質または化学的性質を損なうことなく通常の工業的または商業的条件下で調製および貯蔵することができ、かつプレポリマーがアルキルスルホキシドの非存在下で硬化される場合よりも、メチレンジアニリン金属塩配位錯体などのポリアミン金属塩配位錯体と共に反応させた場合、プレポリマーのより効果的な硬化に対して活性化される。本明細書で使用されるより効果的な硬化とは、より短い時間で、より低温で硬化が起こり、かつ／または別の方法で得られるよりも均一に硬化されたポリウレタン生成物が得られることを意味する。
【００２７】
本発明のアルキルスルホキシド硬化促進剤は、式：
【化１】
2018528314.tif 000002
の既知の化合物であり、式中、Ｒ１およびＲ２は、独立して、１〜１２個、例えば１〜６個の炭素原子を有するアルキル基から選択され、一部の実施形態では、Ｒ１およびＲ２は、硫黄原子と共に５〜７員環を形成し得る。本発明の多くの実施形態において、スルホキシドは環状ではなく、すなわちＲ１およびＲ２は硫黄原子と共に５〜７員環を形成せず、かつＲ１およびＲ２は、Ｃ１〜６アルキル基、例えばメチル、エチル、プロピルおよびブチルから選択される。例えば、市販のジメチルスルホキシドは大きい成果を上げて使用されている。
【００２８】
本発明のイソシアネートキャップ形成ウレタンプレポリマーは、１種または複数種のポリイソシアネートモノマー、例えばジイソシアネートモノマーを１種または複数種のポリオール、例えば、ジオールと反応させることによって形成される。かかるプレポリマーの多くは市販されており、その調製方法は当技術分野でよく知られている。本発明で使用することができるプレポリマーまたはプレポリマーの混合物に特別な制限はなく、プレポリマーの調製に使用することができるポリオールまたはイソシアネートモノマーについても特別な制限はない。
【００２９】
プレポリマーの調製に使用されるポリオールは、例えば、アルカンポリオール、ポリエーテルポリオール、ポリエステルポリオール、ポリカプロラクトンポリオールおよび／またはポリカーボネートポリオールを含み得る。かかるポリオールは当技術分野でよく知られており、複数種が使用され得る。「１つの（ａ）〜を含む」、「１つの（ａｎ）〜を含む」等の用語は、１種または複数種が存在し得ることを意味する。例えば、一部の実施形態において、ポリオールは、１種または複数種のポリエーテルポリオール、ポリエステルポリオール、ポリカプロラクトンポリオールおよび／またはポリカーボネートポリオールを含む。多くの実施形態では、ジオールから調製されるプレポリマーが、トリオールまたはより高級のポリオールから形成されるプレポリマーよりも好ましい。
【００３０】
ポリエーテルポリオールとしては、例えば、一般式ＨＯ（ＲＯ）ｎＨを有するポリアルキレンエーテルポリオール（式中、Ｒはアルキレンラジカルであり、ｎは、所望のＭＷ、例えば数平均分子量２００〜６，０００、例えば４００〜３０００または１０００〜２５００を提供するのに十分に大きい整数である）が挙げられる。かかるポリアルキレンエーテルポリオールは既知であり、アルキレンオキシドなどの環状エーテルおよびグリコール、ジヒドロキシエーテル等の重合によって調製することができる。一般的なポリエーテルジオールとしては、ポリエチレンエーテルグリコール、ポリプロピレンエーテルグリコール、ポリテトラメチレンエーテルグリコール、混合エーテルジオール、例えばエチレングリコール／プロピレングリコールエーテルコポリマージオール、末端キャップ形成ポリエーテルジオール、例えばＥＯキャップ形成ポリプロピレングリコール等が挙げられる。
【００３１】
ポリエステルポリオールとしては、例えば、アジピン酸、コハク酸、イソフタル酸および他の二官能もしくは多官能カルボン酸と、グリコール、例えばエチレングリコール、１，２−プロピレングリコール、１，３プロパンジオール、１，４−ブタンジオール、１，３ブタンジオール、１，６−ヘキサンジオール、ジエチレングリコール、テトラメチレンエーテルグリコール等との反応生成物が挙げられる。複数種のカルボン酸またはグリコールを使用してもよい。一部のポリエステルポリオールには、その製造にカプロラクトンおよび二量化不飽和脂肪酸も用いられる。
【００３２】
有用なポリエステルポリオール、ポリカプロラクトンポリオールおよびポリカーボネートポリオールは、通常、２００〜６，０００、例えば４００〜３０００または１０００〜２５００の数平均分子量を有し、さらにジオールが一般に好ましい。
【００３３】
一部の実施形態において、ポリオールは、例えば６０〜４００、例えば８０〜３００または１００〜２００の範囲の分子量を有するグリコールまたはトリオールを含む。かかるグリコールまたはトリオールとしては、例えば、エチレングリコール、プロピレングリコールの異性体、ブタンジオールの異性体、ペンタンジオールの異性体、ヘキサンジオールの異性体、トリメチロールプロパン、ペンタエリトリトール、ジエチレングリコール、トリエチレングリコール、ジプロピレングリコール、トリプロピレングリコールなどが挙げられる。
【００３４】
ほぼすべてのポリイソシアネートモノマーを使用して本発明のプレポリマーを調製することができるが、ポリイソシアネートモノマーは、通常、ジ−イソシアネートを含む。一般的なジイソシアネートの例としては、ジフェニルメタンジイソシアネート（ＭＤＩ）、ポリマーＭＤＩ、トルエンジイソシアネート（ＴＤＩ）、パラ−フェニレンジイソシアネート（ＰＰＤＩ）、ジフェニル４，４’−ジイソシアネート（「ＤＰＤＩ」）、ジベンジル−４，４’−ジイソシアネート、ナフタレンジイソシアネート（ＮＤＩ）、ベンゾフェノン−４，４’−ジイソシアネート、１，３および１，４−キシレンジイソシアネート、テトラメチルキシリレンジイソシアネート（ＴＭＸＤＩ）、１，６−ヘキサンジイソシアネート（ＨＤＩ）、イソホロンジイソシアネート（ＩＰＤＩ）、３，３’−ビトルエンジイソシアネート（ＴＯＤＩ）、１，４−シクロヘキシルジイソシアネート（ＣＨＤＩ）、１，３−シクロヘキシルジイソシアネート、メチレンビス（ｐ−シクロヘキシルイソシアネート）（Ｈ１２ＭＤＩ）が挙げられる。
【００３５】
本発明のプレポリマーの調製に使用される正確なポリオールおよびイソシアネートモノマーは、最終生成物の最終用途に応じて異なるであろう。一部の実施形態において、ＰＰＤＩ、ＭＤＩ、ＴＤＩなどの芳香族イソシアネートから調製されるプレポリマーが好ましく、一部の実施形態では、ＨＤＩ、Ｈ１２ＭＤＩ、ＣＨＤＩなどの脂肪族イソシアネートから調製されるプレポリマーが好ましい。
【００３６】
当然のことながら、本明細書の実施に有用である可能性のあるポリオール、イソシアネートモノマーまたはプレポリマーの網羅的なリストを提供する試みは本明細書においてなされていない。
【００３７】
多くの場合、過剰なポリイソシアネートモノマーを使用してイソシアネート末端プレポリマーが調製され、その結果、未反応モノマー、例えば未反応または「遊離」イソシアネートモノマーを含有するプレポリマー混合物が形成される。２０重量％以上のレベルの遊離モノマーに遭遇し得る。本発明の一部の実施形態において、プレポリマー混合物中の遊離イソシアネートモノマーのレベルは、低減されたレベルであり、例えば５重量％未満、３重量％未満、１重量％未満、または０．５重量％未満の遊離イソシアネートモノマーのレベルを有する「低遊離」ジイソシアネートプレポリマーが効果的に用いられる。
【００３８】
イソシアネートキャップ形成ポリウレタンプレポリマーおよびアルキルスルホキシドをいずれかの手法で合わせて、プレポリマーおよびアルキルスルホキシドを含む組成物が形成される。例えば、本発明のアルキルスルホキシドは簡単にプレポリマーに添加し、混合することができる。当技術分野で一般的な溶媒および添加剤などの他の成分が組成物中に存在し得る。
【００３９】
本発明のプレポリマー／アルキルスルホキシド組成物は、７０℃までの温度、多くの場合にそれより高い温度で少なくとも７日間安定であり、多くの場合、貯蔵条件に応じてより長く、例えば１〜４週、１〜６ヵ月またはそれを超えて安定である。本発明の組成物はそれ自体で非常に安定であると同時に、メチレンジアニリンのアルカリ性金属塩錯体などの金属塩／ポリアミン配位錯体による迅速な硬化に対して活性化もされるため、この安定な組成物は、有利には、ポリウレタンポリマーの調製、特にブロック化ポリアミン硬化剤、例えばポリアミンの金属塩配位錯体でプレポリマーを硬化することによって調製されるポリウレタンポリマーの調製において使用される。さらに、かかるブロック化硬化剤と合わせた場合、本発明の組成物のプレポリマーは、硬化温度に達して一液型ウレタンシステムにおいて有用となるまで処理中に硬化に耐える。
【００４０】
硬化剤の早期の脱ブロック化を起こすことなく、アミン配位錯体硬化剤を含む組成物にアルキルスルホキシドを添加することができるため、本発明の一部の実施形態は、ｉ）イソシアネートキャップ形成ポリウレタンプレポリマー、ｉｉ）プレポリマーおよびアルキルスルホキシドの合計重量に基づいて０．１〜５．０重量％、一般に０．１〜２重量％のアルキルスルホキシド、およびｉｉｉ）メチレンジアニリン金属塩配位錯体などのポリアミン金属塩配位錯体を含む組成物を提供する。プレポリマーと硬化剤とのモル比は、例えば、１：２〜３：１、例えば０．７：１〜１．２：１または１．１：１〜０．９：１の範囲であり得る。
【００４１】
したがって、本発明は、工業および商業で直面しているポリウレタン、特にＮａＣｌ：ＭＤＡ（３：１）錯体などの配位錯体硬化剤で硬化されるポリウレタンに関する様々な問題に対する即座の解決、例えば、硬化の効率、プレポリマーの貯蔵安定性、プレポリマーと硬化剤との一液型コンビネーションの貯蔵安定性、最終ポリウレタンの品質、および向上した処理等を提供する。
【００４２】
上述のように、金属塩配位錯体とポリウレタンプレポリマーとの反応において硬化促進剤または脱ブロック化剤として当技術分野で挙げられるまたは提案される化合物は、不足していないが、多くが試験または例証されていない。おそらく一部は、他のものに比べてプレポリマーの硬化を促進または改善するのに有効である。プレポリマーの効果的な硬化に関連する問題が解決されたとしても、プレポリマーの安定性およびプレポリマーと硬化剤とを含む組成物の安定性に関する問題に依然として対処する必要がある。例えば、プレポリマーは、一般に、エラストマーへ処理される前に高温で溶融され、貯蔵される。したがって、プレポリマーは、７０℃で１週間熱老化した後に安定であるべきである。
【００４３】
ポリウレタンプレポリマーとメチレンジアニリンの金属塩錯体との混合物として販売されている市販の「一液型」または「一成分」ポリウレタンシステムの貯蔵寿命は、早期に硬化する可能性が想定される懸念のある明らかな領域である。硬化剤の活性化温度未満で早期の硬化も促進する可能性のある硬化促進剤が存在することにより、かかる懸念はより一層大きい問題となるであろう。実施例に示すように、本発明によるアルキルスルホキシドを含む組成物は、他のクラスの促進剤を含有する組成物と比較して早期に硬化しにくい。
【００４４】
長い硬化時間または高温硬化に関連する処理問題の他に、プレポリマー／硬化剤組成物の安定性が乏しいことまたは組成物の硬化が非効率的なことから、成形ポリウレタン物品の品質に関連する問題が生じ得る。例えば、プレポリマーを金型で硬化する前にプレポリマー／硬化剤組成物を金型に広げ、適切に充填しなければならない。過度に粘性である組成物は、適切に金型に充填されないことがあり得、それは、組成物を、早期の硬化となる可能性のある硬化温度に接近した温度に最初に加熱しなければならない場合により問題となり得る。一方でおよび特により厚い断面では、組成物は、通常、熱を加えたところで、例えば金型の上面で最も早く硬化するが、内部はゆっくりと硬化する。結果として、硬い皮膜は、最初にエラストマーの外部表面上に形成し、次いで、組成物の中心に向かって硬化が進行するにしたがってエラストマーの内部体積が拡大し、それにより、次に皮膜に亀裂または破断が起こり、望ましくない表面欠陥が形成し得る。
【００４５】
すなわち、多くの用途において、硬化促進剤は、早期の硬化に伴う問題を避けるために、プレポリマーと硬化剤との両方の存在下において安定でなければならないが、不均一な硬化に伴う問題を避けるために、硬化温度で高い活性も示さなければならない。
【００４６】
本発明では、上記のすべての問題に取り組む。イソシアネートキャップ形成プレポリマーは、アルキルスルホキシドの存在下において、用いられる濃度で安定であり、かかる組成物は、工業で通常遭遇する温度で貯蔵することができる。当技術分野で見られる硬化促進剤の多くはイソシアネートキャップ形成プレポリマーを不安定にすることから、これはかなり驚くべきことである。本発明の組成物のプレポリマーはまた、アルキルスルホキシドの非存在下で同様に硬化された場合よりも、金属塩配位錯体の存在下ではより急速に硬化する。重要なことに、本発明のアルキルスルホキシドと合わされたプレポリマーは、当技術分野で見られる他の硬化促進剤と同じプレポリマーが合わされた場合よりも、金属塩配位錯体の存在下でより効果的に硬化する。本発明のアルキルスルホキシドがプレポリマーに添加された場合に見られる、プレポリマーの安定性と顕著な硬化促進とのこの組み合わせは、他の硬化促進剤では見られない。
【００４７】
貯蔵安定性および硬化時間に関して、市販のプレポリマーと本発明のジメチルスルホキシドとを含む組成物が、同じプレポリマーと当技術分野で見られる種々の硬化促進剤とを含む同様の組成物と比較された。
【００４８】
メチレンジアニリン配位錯体、ＭＤＡ−ＣＣの脱ブロック化触媒の３つのクラスは、当技術分野で公知である。１つのクラスは、活性水素化合物、すなわちアルコール、第１級アミン、第２級アミン等のイソシアネート基と反応する化合物に基づき、グリセロールおよび尿素などの材料が挙げられる。活性水素化合物として、米国特許第４，７７２，６７６号明細書には、好ましい化合物として１，４−ブタンジオールまたはフェノキシポリ（オキシエチレン）エタノールなどのアルコール触媒が開示されている。
【００４９】
第２のクラスは、有機塩化合物、例えば第４級アンモニウム、イミダゾリウム、ピリジニウム、ピロリジニウム、ピペリジニウム、モルホリニウム、ホスホニウムまたはスルホニウム塩に基づく。ＭＤＡ−ＣＣの脱ブロック化に有用な有機塩として、米国特許第８，７５４，１８４号明細書および米国特許第９，００６，３７５号明細書に種々のアミン塩が例示されている。
【００５０】
第３のクラスは、極性官能基を含有する極性非プロトン化合物に基づく。例えば、米国特許第３，８８８，８３１号明細書には、置換アミド、カーボネート、エステル、エーテル、ケトン、アルキルハロゲン化物、芳香族ハロゲン化物および硝酸塩、スルホン、スルホキシド、第３級アミン等がＭＤＡ−ＣＣと共に脱ブロック化触媒または硬化促進剤として挙げられているが、スルホキシドなどのこれらの化合物の多くは、脱ブロック化触媒として例示されていなかった。例えば、ＭＤＡ／金属塩配位錯体の脱ブロック化に有用な極性非プロトン化合物として、米国特許第３，８８８，８３１号明細書にはニトロベンゼン、キシレン、クロロベンゼン、テトラ−エチレングリコールビス−２−エチルヘキサノエートおよびジプロピレングリコールジベンゾエートのみが例示されており、アセトンおよびテトラ−エチレングリコールのエステルが好ましい。
【００５１】
プレポリマーは、一般に、処理する前に高温で溶融および貯蔵され、７０℃で１週間の熱老化に対して安定性であるべきである。脱ブロック化剤は、プレポリマーの分解を促進してはならない。ポリウレタンプレポリマー、Ａｄｉｐｒｅｎｅ  Ｄｕｒａｃａｓｔ  Ｃ９００、低遊離ＭＤＩ含有率を有するＭＤＩ末端ポリカプロラクトンプレポリマーを含む組成物において、ＤＭＳＯ、すなわちジメチルスルホキシド、および上述のＭＤＡ−ＣＣ脱ブロック化触媒の３つのクラスからの化合物を貯蔵安定性に対するその作用について試験した。７０℃の溶融プレポリマーに脱ブロック化触媒１．０重量％を添加して、組成物を調製した。混合した後、ガラス広口瓶に窒素下で組成物を移し、瓶を密閉し、７０℃で１週間熱老化させた。ＮＣＯ含有率および粘度の変化を測定した。表１に結果を示す。プレポリマーの初期粘度は５０℃で５３００ｃＰであった。
【００５２】
【表１】
2018528314.tif 000003
【００５３】
表１に示されるように、ＤＭＳＯおよびＰＣ（２−プロパンジオールカーボネート）は、プレポリマーのＮＣＯ％および粘度に対して測定可能な負の作用を有さず、ＤＭＳＯの作用は場合により有益であり得る。ＮＣＯ％および粘度の両方に対する活性水素化合物の負の作用は有意である。同様に、ＤＭＡＣ、ＴＢＡ、ＤＭＰＵおよびＰＥＧＤＭＥは、有意な負の作用を示す。プレポリマーとグリセロール、ＤＭＰＵおよびＰＥＧＤＭＥとの厳しい不相溶性は、貯蔵で確認されたゲル化によって証明される。キャストエラストマーの性質は、一般に、プレポリマーのＮＣＯが約２％を超えて減少した場合に低下することから、これらの貯蔵性は重要である。
【００５４】
硬化時間に対するその影響について上記の化合物を評価するために、ポリウレタンプレポリマーＡＤＩＰＲＥＮＥ  ＤＵＲＡＣＡＳＴ  Ｃ９００を７０℃で溶融し、塩化ナトリウム／メチレンジアニリン配位錯体硬化剤ＤＵＲＡＣＡＳＴ  Ｃ３−ＬＦをＮＨ２／ＮＣＯ当量比０．９５で添加する直前に、脱ブロック化触媒を表２に示すように０．５または１．０重量％で添加した。混合した後、シリンジにより、５０℃の温度制御炉内に取り付けられた試験セルに組成物をそれぞれ装入した。粘度計に取り付けられたスピンドルを試験液内に挿入した。５０℃の温度で１５分間維持し、次いで設定プログラムに従って１００℃に上昇させた。混合物が４００，０００ｃＰに達するまで、時間の関数として粘度を測定し、結果を表１Ａに示す。上記に示すプレポリマーとそれらが貯蔵不相溶性であるため、ここでは、グリセロール、ＤＭＰＵおよびＰＥＧＤＭＥを用いた結果は省略する。実施例において完全な詳細を記述する。
【００５５】
ＤＭＳＯで見られるよりも、活性水素化合物および有機塩に関して、硬化速度に対する小さい作用が見られた。極性非プロトン化合物についての結果を、硬化速度に対する最大の影響から最小の影響の順序で示す。特に、極性非プロトン化合物ＤＭＳＯは最も高い活性を有する。このプレポリマーで比較的安定な組成物を製造するために上記に示すＰＣは、硬化速度に対して弱い作用のみ有する。米国特許第３，８８８，８３１号明細書において好ましいとされる化合物、アセトンは、硬化速度に対してわずかな正の作用を示し、プレポリマーの安定に対して適度な負の作用を示す。
【００５６】
【表２】
2018528314.tif 000004
【００５７】
上記の表のデータから、ＭＤＡ−ＣＣと混合し、硬化した場合、ＤＭＳＯ／プレポリマー組成物が優れた化学安定性と高い触媒活性との両方を有するという驚くべき結果が実証されている。双極子モーメントと脱ブロック化活性との単純な相関性がないことも若干驚くべきことである。
【００５８】
実施例に示すように、グリセロールは硬化促進に優れた活性を示さなかった。しかしながら、グリセロールとイソシアネートキャップ形成プレポリマーとの反応性が過度であることから、著しく長い時間静置または貯蔵されたかかるプレポリマーを含む組成物におけるその使用は除外される。
【００５９】
実施例に詳述されるさらなる試験から、ＤＭＳＯのレベルを増加させると、プレポリマーの硬化温度が下がることが分かり、かつ本発明の組成物から製造されたエラストマーポリウレタンの優れた物理的性質が実証されている。
【００６０】
ＤＭＳＯは、プレポリマーと標準的な非ブロック化芳香族ジアミン硬化剤ＭＯＣＡとの間で硬化速度を増加させないため、ＤＭＳＯによって触媒される促進された硬化は、配位錯体の脱ブロック化触媒としてのその活性によるものであり得るという証拠が実施例６に示される。しかしながら、提案されたこのモードの活性は、証明されたメカニズムではなく可能性としてみなされる。
【００６１】
一部の工業的キャスティング作業において、デイタンクは、混合室内でプレポリマーと硬化剤とを含む混合物で満たされ、加工領域に移動されて金型に充填される。混合物の粘度は、作業しかつ金型に適切に充填するのに十分に低い状態でなければならない。キャストエラストマー加工において、ハンドバッチングの作業可能な粘度は、通常、２０，０００ｃＰ未満である。金属塩／ポリアミン配位錯体硬化剤とブレンドした場合、本発明の組成物は、工業的加工条件に対して安定であり、その硬化速度が増加するにもかかわらず、加工工程に多くの時間を費やすことが可能となる。
【００６２】
例えば、Ａｄｉｐｒｅｎｅ  Ｄｕｒａｃａｓｔ  Ｃ９００と、プレポリマーおよびＤＭＳＯの合計重量に基づいて０．５重量％のＤＭＳＯとを含む組成物を、撹拌機、電気加熱ジャケットおよび温度調節器を備えた反応器内で５０℃において塩化ナトリウム／メチレンジアニリン（ＮＨ２／ＮＣＯ当量比＝０．９５）と窒素下で混合した。一定間隔をあけて試料を採取し、混合時間の関数として粘度を測定した。１時間後、５５℃での粘度は４０６３ｃＰであり、４時間後、５５℃での粘度は６６３８ｃＰであり、２４時間後、５５℃での粘度は８３１３ｃＰに上昇し、作業可能な粘度範囲内に十分にあった。
【００６３】
イソシアネートキャップ形成プレポリマーと少量のＤＭＳＯとを含む本発明の組成物は、驚くべきことに貯蔵安定性であり、かつ金属塩／ポリアミン配位錯体と混合した場合、硬化速度の有意な増加を示し、その増加は、驚くべきことに、硬化促進剤／脱ブロック化剤として当技術分野で開示される多くの化合物と比較して顕著である。
【実施例】
【００６４】
以下の実施例では、対照、すなわち硬化促進剤を含まない組成物、およびＰＵＲプレポリマーをポリアミン金属塩配位錯体で硬化するための脱ブロック化剤／硬化促進剤として開示されている他の化合物を含む組成物と比較した本発明のアルキルスルホキシド／ＰＵＲプレポリマー組成物の固有の特性を例示する。実施例において、本発明のアルキルスルホキシドは、表に示すようにジメチルスルホキシド、有機塩、および極性非プロトン化合物である。
【００６５】
実施例１  −  ＰＵＲプレポリマー／脱ブロック化剤ブレンドの熱安定性
Ａｄｉｐｒｅｎｅ  Ｄｕｒａｃａｓｔ  Ｃ９００、ＭＤＩ末端ポリカプロラクトンプレポリマーを７０℃に溶融し、混合カップに装入した。脱ブロック化剤／硬化促進剤化合物１．０重量％を添加し、混合カップをＦｌａｃｋＴｅｋミキサーに置き、得られた組成物を２３００ｒｐｍで１分間混合した。８オンスのガラス広口瓶にブレンドを装入し、窒素下で密閉し、乾燥貯蔵容器内で７０℃において１週間熱老化した。初期および最終ＮＣＯおよび最終粘度を測定した。プレポリマーの初期粘度は５０℃で５３００ｃＰであった。新たなかつ熱老化されたブレンドをＤｕｒａｃｕｒｅ  Ｃ３−ＬＦで硬化させ、エラストマー硬度に対する熱老化の影響を測定した。
【００６６】
その結果を表２に示し、ＤＭＳＯは、プレポリマーのＮＣＯ、粘度および硬度安定性に対して測定可能な負の作用を及ぼさないことが分かる。
【００６７】
【表３】
2018528314.tif 000005
【００６８】
実施例２  −  ＰＵＲプレポリマー／脱ブロック化剤ブレンドの硬化
実施例１からの脱ブロック化剤／硬化促進剤化合物を脱ブロック化活性についてスクリーニングした。Ａｄｉｐｒｅｎｅ  Ｄｕｒａｃａｓｔ  Ｃ９００を溶融し、混合カップに装入し、５０℃に平衡化した。使用する場合、ＭＤＡ−ＣＣ硬化剤Ｄｕｒａｃａｓｔ  Ｃ３−ＬＦ、アジピン酸ジオクチル中のトリス（４，４’−ジアミノジフェニルメタン）塩化ナトリウム約４４％を添加する直前に脱ブロック化剤をプレポリマーとブレンドした。Ｄｕｒａｃａｓｔ  Ｃ３−ＬＦをシリンジに吸い取り、ＮＨ２／ＮＣＯ当量比＝０．９５となるように計量し、プレポリマーに装入した。得られた配合物をＦｌａｃｋＴｅｋミキサーで２３００ｒｐｍにおいて１分間混合し、次いで５０℃の温度制御炉内に取り付けられたテストセルにシリンジで装入した。スピンドルを粘度計に取り付け、試験液に挿入した。混合物を５０℃で１５分間浸漬し、次いで温度を１００℃に上げる温度プログラムを開始した。粘度を時間の関数として測定した。反応時間は、混合物が４００，０００ｃＰに達するのにかかる時間である。結果を表３に示す。
【００６９】
【表４】
2018528314.tif 000006
【００７０】
特に、極性非プロトン化合物ＤＭＳＯは最も高い活性を有する。驚くべきことに、双極子モーメントと脱ブロック化活性との単純な相関性はない。驚くべきことに、ＭＤＡ−ＣＣと混合し、硬化した場合、ＤＭＳＯ／プレポリマー組成物は優れた化学安定性と高い触媒活性とのいずれも有する。
【００７１】
実施例３  −  脱ブロック化温度の低下におけるアルキルスルホキシドの活性
以下では、脱ブロック化温度の低下における脱ブロック化触媒の有用性を実証する。Ａｄｉｐｒｅｎｅ  Ｄｕｒａｃａｓｔ  Ｃ９００を溶融し、混合カップに装入し、５０℃に平衡化した。使用する場合、Ｄｕｒａｃａｓｔ  Ｃ３−ＬＦを添加する直前に脱ブロック化剤をプレポリマーとブレンドした。Ｄｕｒａｃａｓｔ  Ｃ３−ＬＦをシリンジに吸い取り、ＮＨ２／ＮＣＯ当量比＝０．９５となるように計量し、プレポリマーに装入した。得られた配合物をＦｌａｃｋＴｅｋミキサーで２３００ｒｐｍにおいて１分間混合し、次いで５０℃の温度制御炉内に取り付けられたテストセルにシリンジで装入した。スピンドルを粘度計に取り付け、試験液に挿入した。混合物を５０℃で１５分間浸漬し、次いでテストセルを適切な温度に上げる温度プログラムを開始した。粘度を時間の関数として測定した。脱ブロック化時間は、混合物が４００，０００ｃＰに達するのにかかる時間である。脱ブロック化の結果を表４に示す。
【００７２】
【表５】
2018528314.tif 000007
【００７３】
表４から分かるように、脱ブロック化触媒のレベルを増加させると、硬化温度を上げるのと同じ硬化速度に対する作用が得られる。脱ブロック化触媒の使用は、成形プロセスのサイクル時間の低減という利点を有し、それは、厚い成形品をキャストする場合に特に有用である。
【００７４】
実施例４  −  プレポリマー／ＭＤＡ−ＣＣ／アルキルスルホキシド混合物の安定性
以下では、Ｄｕｒａｃａｓｔ  Ｃ９００／Ｄｕｒａｃｕｒｅ  Ｃ３−ＬＦ／脱ブロック化触媒混合物の貯蔵安定性が実証されている。キャストエラストマー加工において、ハンドバッチングの作業可能な粘度は、通常、２０，０００ｃＰ未満である。
【００７５】
Ａｄｉｐｒｅｎｅ  Ｄｕｒａｃａｓｔ  Ｃ９００を溶融し、混合モーターに取り付けられた撹拌機、電気加熱ジャケットおよび温度調節器を備えた反応器内に装入した。プレポリマーを５０℃に平衡化した。使用する場合、脱ブロック化剤をプレポリマーにブレンドした。ＮＨ２／ＮＣＯ当量比＝０．９５になるように、Ｄｕｒａｃａｓｔ  Ｃ３−ＬＦを計量し、容器に添加した。混合物を真空下で１５分間脱ガスした。真空を乾燥窒素で解放した。シリンジを使用して試料を採取し、Ｂｒｏｏｋｆｉｅｌｄ粘度計を使用して、混合時間の関数として粘度を測定した。その結果を表５に示し、容器内で混合した２４時間後でさえＣ９００／Ｃ３−ＬＦ／ＤＭＳＯ混合物は作業可能な状態を維持することが分かる。このことから、デイタンクが混合部屋で充填され、金型に充填するために加工領域に移動されるキャスト作業における有用性が見出される。
【００７６】
【表６】
2018528314.tif 000008
【００７７】
実施例５  −  ＤＭＳＯを使用しておよびＤＭＳＯ使用せずに形成されたＰＵＲの物理的性質
ＤＭＳＯを使用しておよびＤＭＳＯを使用せずにＡｄｉｐｒｅｎｅ  Ｄｕｒａｃａｓｔ  Ｃ９００をＤｕｒａｃａｓｔ  Ｃ３−ＬＦと共に硬化した。物理的性質を測定した。Ａｄｉｐｒｅｎｅ  Ｄｕｒａｃａｓｔ  Ｃ９００を溶融し、混合カップに装入し、７０℃に平衡化した。使用する場合、Ｄｕｒａｃａｓｔ  Ｃ３−ＬＦを添加する直前に脱ブロック化剤をプレポリマーとブレンドした。ＮＨ２／ＮＣＯ当量比＝０．９５になるように、Ｄｕｒａｃａｓｔ  Ｃ３−ＬＦをシリンジに吸い取り、計量した。Ｃ３−ＬＦをプレポリマーに装入した。混合カップをＦｌａｃｋＴｅｋミキサーに置き、２３００ｒｐｍで１分間混合した。混合物をポケットおよびボタン金型に注ぎ、表６に示す条件を用いて成形した。ＡＳＴＭ  Ｄ  ４１２を用いて引張り特性を測定した。ＡＳＴＭ  Ｄ  ６２４を用いてトラウザー引裂き強度を測定した。その結果を表６に示し、ＤＭＳＯ脱ブロック化触媒を使用しておよび使用することなく製造されたエラストマーにより、優れた物理的性質が得られることが分かる。
【００７８】
【表７】
2018528314.tif 000009
【００７９】
実施例６  −  プレポリマー／遊離アミン硬化剤／アルキルスルホキシド組成物の硬化
以下の実施例から、ＤＭＳＯはアミン／イソシアネート反応を促進しないことが実証されている。Ａｄｉｐｒｅｎｅ  Ｄｕｒａｃａｓｔ  Ｃ９００（ＥＷ＝１１７７ｇ／当量）を溶融し、混合カップに装入し、５０℃に平衡化した。使用する場合、４，４’−メチレン−ビス（２−クロロアニリン）（ＭＯＣＡ）を添加する前にＤＭＳＯをプレポリマーとブレンドした。ＭＯＣＡ（ＥＷ＝１３３．５ｇ／当量）を溶融し、シリンジに引き込み、計量し、１１５℃のオーブン内で平衡化し、プレポリマーに装入した。混合カップをＦｌａｃｋＴｅｋミキサーに置き、２３００ｒｐｍで１分間混合した。ミキサーを開始すると同時にタイマーを開始した。シリンジにより、５０℃の温度制御炉内に取り付けられた試験セルに混合物を装入した。スピンドルを混合物内に挿入し、時間の関数として粘度を測定した。４００，０００ｃＰに達するまでの時間を表７に示す。
【００８０】
【表８】
2018528314.tif 000010
【００８１】
表７の結果から、ＤＭＳＯはアミン／イソシアネート反応を促進しないことが分かり、かつＤＭＳＯは、ＭＤＡ−ＣＣ脱ブロック化触媒である可能性があることが実証されている。
【国際調査報告】
2018528314.tif 000012
2018528314.tif 000013